(57)【要約】【課題】  歯科用品に要求される、審美性を満足させるための機能とその他の機能とを共に兼ね備えた歯科用品を提供する。【解決手段】  本発明の歯科用品は、互いに異なる機能を有する下地層２と表皮層３とを備え、上記下地層２は所望の色を呈し、上記表皮層３は、上記下地層３を覆っていると共に、上記下地層２を透視可能に設けられている。【選択図】  図１
2005323694.tif 000002
【特許請求の範囲】
【請求項１】
互いに異なる機能を有する第１の機能層と第２の機能層とを備え、
上記第１の機能層は所望の色を呈し、
上記第２の機能層は上記第１の機能層を覆う表皮層であり、上記第１の機能層を透視可能に設けられていることを特徴とする歯科用品。
【請求項２】
歯科矯正用のワイヤと該ワイヤを保持するブラケットとを備え、
上記ワイヤおよびブラケットの少なくとも一方は上記第１の機能層と第２の機能層とを備えており、
上記第２の機能層は、上記第１の機能層よりも上記ワイヤとブラケットとの摩擦による摩擦係数が小さいことを特徴とする請求項１記載の歯科用品。
【請求項３】
上記第１の機能層が白色系金属およびその合金から選ばれる一種であることを特徴とする請求項１または２記載の歯科用品。
【請求項４】
上記第１の機能層が、銀、アルミニウム、ニッケル、ステンレス鋼、白金、および銀−チタン合金からなる群より選ばれる一種であることを特徴とする請求項３記載の歯科用品。
【請求項５】
上記第２の機能層が、透明もしくは半透明の非晶質セラミックスからなることを特徴とする請求項１〜４の何れか１項に記載の歯科用品。
【請求項６】
上記第２の機能層が、酸化チタンまたは酸化アルミニウムからなることを特徴とする請求項１〜５の何れか１項に記載の歯科用品。
【請求項７】
上記第１の機能層が銀−チタン合金からなり、上記第２の機能層が酸化アルミニウムからなることを特徴とする請求項１または２記載の歯科用品。
【請求項８】
上記第１の機能層と第２の機能層との間に、上記第１の機能層の酸化を防止する酸化防止層がさらに設けられていることを特徴とする請求項１または２記載の歯科用品。
【請求項９】
上記第１の機能層は、下層部と上層部とで製膜状態が異なっていることを特徴とする請求項１〜８の何れか１項に記載の歯科用品。
【請求項１０】
互いに異なる機能を有する第１の機能層と第２の機能層とを形成する工程を備え、
上記第１の機能層と第２の機能層とを、上記第２の機能層が上記第１の機能層を覆う表皮層であり、上記第１の機能層が所望の色を呈すると共に、上記第２の機能層が上記第１の機能層を透視可能に形成することを特徴とする歯科用品の製造方法。
【請求項１１】
上記第１の機能層の形成にバイアススパッタを用いることを特徴とする請求項１０記載の歯科用品の製造方法。
【請求項１２】
上記第１の機能層の形成途中でバイアス電圧の印加を停止することを特徴とする請求項１１記載の歯科用品の製造方法。
【請求項１３】
上記第１の機能層の形成工程後半で印加するバイアス電圧を、上記第１の機能層の形成工程前半で印加するバイアス電圧よりも低くすることを特徴とする請求項１１記載の歯科用品の製造方法。
【発明の詳細な説明】
【技術分野】
【０００１】
本発明は、歯科用品に要求される、審美性を満足させるための機能とその他の機能とを共に兼ね備えた歯科用品およびその製造方法に関するものであり、より詳しくは、審美性、耐久性、低摩擦係数を共に満足する歯科用品およびその製造方法に関するものである。
【背景技術】
【０００２】
例えば歯科矯正具等の歯科用品に使用される歯科用材料としては、従来、その機能面から一般的に金属材料が使用されている。例えば、歯科矯正具に使用されている歯科矯正用のワイヤには、コバルト・クロム合金、ステンレス鋼、チタン・ニッケル形状記憶合金等が、基材もしくはコーティング材として一般的に使用されている（例えば、特許文献１等参照）。これら金属材料は、引抜き加工や超弾性処理により十分な弾性を有している上、該ワイヤの装着に使用されるブラケットとの摩擦係数が、他の材料に比べて比較的小さく、矯正効果が高い。
【０００３】
しかしながら、このような歯科矯正具は、通常、歯並びの悪い歯および正常な歯にブラケットを接着剤で接着し、該ブラケットにワイヤを装着し、ワイヤが有する弾性力により時間をかけて歯を移動させることで歯並びを矯正するようになっている。このため、一旦装着したブラケットやワイヤは、矯正が終了するまで、約一ヶ月毎にワイヤの交換を繰り返しながら長期に渡って歯に装着される。
【０００４】
そこで、近年、女性を中心として、美容上の観点から、歯並びの矯正中であることが目立たないように、その審美性を改善することが強く要望されている。
【０００５】
しかしながら、このような要求を満たす白色で硬質な金属ワイヤやブラケットは存在しない。このため、上記要求を満たすべく現在市販されている歯科矯正具としては、例えば、金属ワイヤを基材として該基材表面を白色のコーティング材で被覆したものが一般的である。
【０００６】
現在使用されている歯科矯正用のワイヤは、主に二種類に大別される。一つは、金属ワイヤ基材に、テフロン（登録商標）等の白色のプラスチックをコーティングしてなるワイヤである。もう一つは、金属ワイヤ基材に、陶磁器材料と同じ白色のアルミナセラミックスをコーティングしたものである。
【特許文献１】特開平１０−０６６７０１号公報（公開日：１９９８年３月１０日）
【発明の開示】
【発明が解決しようとする課題】
【０００７】
上記コーティング材として必要な特性としては、（１）色調が人間の歯の色に近いこと、（２）ワイヤとブラケットとの間の摩擦係数が小さく、矯正効果が高いこと、（３）耐久性があること等が挙げられる。
【０００８】
しかしながら、上記コーティング材にプラスチックを用いたワイヤは、人間の歯の色に合わせて色調を調整できるものの、使用中（治療期間中）、例えば一ヶ月程度で剥離したり、変色したりするという問題点を有している。また、ブラケットとの摩擦係数が大きいため、ブラケットとワイヤとの間で滑りが起こり難く、矯正効果に劣る。
【０００９】
一方、上記コーティング材に白色のアルミナセラミックスを用いたワイヤは、摩擦係数は低いものの、ワイヤを曲げると被膜に容易に亀裂が入り、剥離が生じるという致命的な欠点がある。歯科矯正用のワイヤは、使用に際し、特殊な工具を用いて、歯並びに合わせて該ワイヤを曲げたり、口内に傷が付かないように該ワイヤの端部を曲げたりして使用されることから、この屈曲部で上記被膜が割れ、ここから剥離が生じ易い。
【００１０】
さらに、最近の歯磨きペーストの中には微粒研磨剤が含まれているものが多いことから、上記被膜表面は磨耗に耐えるほど硬く、耐久性がなければならない。
【００１１】
しかしながら、このような問題点を克服することができる歯科矯正用のワイヤは、未だ開発されていない。また、歯科矯正用のワイヤのみならず、ブラケットや、差し歯や入れ歯等の擬似歯の材料、歯冠、歯科補綴物クラスプ等の各種歯科用品においても、審美性を満足させるための機能とその他の機能とを共に兼ね備えた歯科用品を提供することは、患者の心理的抵抗を和らげるのに大きな効果を発揮することができる。
【００１２】
本発明は、上記従来の問題点に鑑みなされたものであり、その目的は、歯科用品に要求される、審美性を満足させるための機能とその他の機能とを共に兼ね備えた歯科用品およびその製造方法を提供することにある。
【課題を解決するための手段】
【００１３】
本発明にかかる歯科用品は、上記課題を解決するために、互いに異なる機能を有する第１の機能層と第２の機能層とを備え、上記第１の機能層は所望の色を呈し、上記第２の機能層は上記第１の機能層を覆う表皮層であり、上記第１の機能層を透視可能に設けられていることを特徴としている。
【００１４】
上記の構成によれば、上記第１の機能層が所望の色を呈し、上記第２の機能層が上記第１の機能層を覆う表皮層であり、上記第１の機能層を透視可能に設けられていることで、歯科用品に要求される、審美性を満足させるための機能とその他の機能とを、従来のように単独の層ではなく、上記第１の機能層と第２の機能層とに別々に分担させることができるので、審美性を満足させるための機能とその他の機能とを共に兼ね備えた歯科用品を提供することができるという効果を奏する。
【００１５】
上記歯科用品は、歯科矯正用のワイヤと該ワイヤを保持するブラケットとを備え、上記ワイヤおよびブラケットの少なくとも一方は上記第１の機能層と第２の機能層とを備えており、上記第２の機能層は、上記第１の機能層よりも上記ワイヤとブラケットとの摩擦による摩擦係数が小さいことが望ましい。
【００１６】
上記第２の機能層が上記第１の機能層よりも上記ワイヤとブラケットとの摩擦による摩擦係数が小さいことで、審美性を満足させるために歯科矯正効果が阻害されることがなく、また、従来よりも、上記歯科矯正効果に優れた歯科用品を提供することができるという効果を奏する。
【００１７】
上記歯科用品において、上記第１の機能層は、白色系金属およびその合金から選ばれる一種であることが好ましい。また、上記第１の機能層は、銀、アルミニウム、ニッケル、ステンレス鋼、白金、および銀−チタン合金からなる群より選ばれる一種であることが好ましい。
【００１８】
一方、上記第２の機能層は、透明もしくは半透明の非晶質セラミックスからなることが好ましい。また、上記第２の機能層は、酸化チタンまたは酸化アルミニウムからなることが好ましい。
【００１９】
上記の各構成によれば、歯科用品に要求される、審美性、低摩擦性、耐久性等の特性を共に満足させることができる歯科用品を提供することができるという効果を奏する。
【００２０】
この場合、上記第１の機能層および第２の機能層としては、上記第１の機能層が銀−チタン合金からなり、上記第２の機能層が酸化アルミニウムからなることが特に好ましい。
【００２１】
また、上記歯科用品は、上記第１の機能層と第２の機能層との間に、上記第１の機能層の酸化を防止する酸化防止層がさらに設けられている構成を有していてもよい。
【００２２】
上記第１の機能層と第２の機能層との間に、上記第１の機能層の酸化を防止する酸化防止層がさらに設けられていることで、上記第１の機能層を酸化から保護することができるので、上記第１の機能層が酸化によりダメージを受けることを防止することができるという効果を奏する。
【００２３】
また、上記第１の機能層は、下層部と上層部とで製膜状態が異なっていることが望ましい。上記第１の機能層が、下層部と上層部とでその製膜状態が異なっていることで、上記第１の機能層自体に、下層部と上層部とで異なる機能を付与することができる。これにより、例えば、上記第１の機能層の下層部に、基材との高い接着性をもたせ、上記第１の機能層の上層部で上記第２の機能層を透視して得られる色調の調整を行うことができるという効果を奏する。
【００２４】
また、本発明にかかる歯科材料の製造方法は、上記課題を解決するために、互いに異なる機能を有する第１の機能層と第２の機能層とを形成する工程を備え、上記第１の機能層と第２の機能層とを、上記第２の機能層が上記第１の機能層を覆う表皮層であり、上記第１の機能層が所望の色を呈すると共に、上記第２の機能層が上記第１の機能層を透視可能に形成することを特徴としている。
【００２５】
上記の構成によれば、上記第１の機能層と第２の機能層とを、上記第２の機能層が上記第１の機能層を覆う表皮層であり、上記第１の機能層が所望の色を呈すると共に、上記第２の機能層が上記第１の機能層を透視可能に形成することで、歯科用品に要求される、審美性を満足させるための機能とその他の機能とを、従来のように単独の層ではなく、上記第１の機能層と第２の機能層とに別々に分担させることができるので、審美性を満足させるための機能とその他の機能とを共に兼ね備えた歯科用品を製造することができるという効果を奏する。
【００２６】
また、上記歯科用品の製造方法において、上記第１の機能層の形成にバイアススパッタを用いることで、上記第１の機能層の表面性状を変化させることができるので、上記第１の機能層の色調、ひいては上記第２の機能層を透視して得られる色調を、上記バイアススパッタにより容易に調整することができる。さらに、上記第１の機能層の形成にバイアススパッタを用いることで、上記第１の機能層の被積層体（例えば基材）との密着性を向上させることができるという効果を併せて奏する。
【００２７】
また、上記歯科用品の製造方法において、上記第１の機能層の形成にバイアススパッタを用いる場合、上記第１の機能層の形成途中でバイアス電圧の印加を停止したり、上記第１の機能層の形成工程後半で印加するバイアス電圧を、上記第１の機能層の形成工程前半で印加するバイアス電圧よりも低くしたりすることで、例えば、上記第１の機能層の下層部と上層部とで製膜状態を変えることができ、上記第１の機能層自体に、下層部と上層部とで異なる機能を付与することができる。これにより、例えば、上記第１の機能層の下層部に、被積層体（例えば基材）との高い接着性をもたせ、上記第１の機能層の上層部で上記第２の機能層を透視して得られる色調の調整を行うことができるという効果を奏する。
【発明の効果】
【００２８】
本発明にかかる歯科用品は、以上のように、上記第１の機能層が所望の色を呈し、上記第２の機能層が上記第１の機能層を覆う表皮層であり、上記第１の機能層を透視可能に設けられていることで、歯科用品に要求される、審美性を満足させるための機能とその他の機能とを、従来のように単独の層ではなく、上記第１の機能層と第２の機能層とに別々に分担させることができるので、審美性を満足させるための機能とその他の機能とを共に兼ね備えた歯科用品を提供することができるという効果を奏する。
【００２９】
また、本発明にかかる歯科用品の製造方法は、以上のように、上記第１の機能層と第２の機能層とを、上記第２の機能層が上記第１の機能層を覆う表皮層であり、上記第１の機能層が所望の色を呈すると共に、上記第２の機能層が上記第１の機能層を透視可能に形成することで、歯科用品に要求される、審美性を満足させるための機能とその他の機能とを、従来のように単独の層ではなく、上記第１の機能層と第２の機能層とに別々に分担させることができるので、審美性を満足させるための機能とその他の機能とを共に兼ね備えた歯科用品を製造することができるという効果を奏する。
【発明を実施するための最良の形態】
【００３０】
本発明の実施の一形態について図１ないし図１３に基づいて説明すれば、以下の通りである。
【００３１】
なお、本実施の形態では、本発明にかかる歯科用品として、歯科矯正用のワイヤとブラケットとを備えた歯科矯正具を例に挙げて説明するものとするが、本発明はこれに限定されるものではない。
【００３２】
図２（ａ）は、本実施の形態にかかる歯科矯正具の概略構成を示す斜視図であり、図２（ｂ）は、図２（ａ）に示す歯科矯正具の要部の分解斜視図である。
【００３３】
図２（ａ）に示すように、本実施の形態にかかる歯科矯正具１１は、歯科矯正用のワイヤ１２と該ワイヤ１２を保持する保持部材としてのブラケット１３とを備えている。
【００３４】
上記歯科矯正具１１は、上記ブラケット１３を、歯並びの悪い歯および正常な歯に図示しない接着剤等で接着（固定）し、図２（ｂ）に示すように、上記ブラケット１３における突起状のワイヤ装着部１４（フック）に設けられた凹部１４ａに上記ワイヤ１２を装着して該ワイヤ１２が有する弾性力により時間をかけて歯を移動させ、歯並びを矯正するようになっている。
【００３５】
上記歯科矯正具１１、すなわち、上記ワイヤ１２およびブラケット１３は、基材上に、互いに異なる機能を有する第１の機能層と第２の機能層とが設けられている構成を有している。以下に、上記歯科矯正具１１において、力学的あるいは化学的に最も厳しい条件にさらされるワイヤ１２を例に挙げて上記歯科矯正具１１の各機能層について説明する。
【００３６】
図１は、本実施の形態にかかるワイヤ１２の構成を模式的に示す断面図である。
【００３７】
図１に示すように、本実施の形態にかかる歯科矯正用のワイヤ１２は、図１に示すように、ワイヤ基材１（基材、被積層体）上に、第１の機能層（機能膜）としての下地層２と、第２の機能層（機能膜）としての表皮層３とが、この順に積層された構成を有している。すなわち、本実施の形態にかかる上記ワイヤ１２は、ワイヤ基材２上に、コーティング層として二層膜を設けることで機能分担を行っている。
【００３８】
上記ワイヤ基材１は、ワイヤ形状を有する基材であり、従来歯科矯正用に使用されている公知のワイヤを使用することができる。上記ワイヤ基材１としては、具体的には、例えば、コバルト・クロム（Ｃｏ−Ｃｒ）合金、ステンレス鋼（Ｃｒ系、Ｎｉ−Ｃｒ系）、チタン・ニッケル（Ｔｉ−Ｎｉ）形状記憶合金等の金属からなるワイヤが挙げられるが、特に限定されるものではない。
【００３９】
なお、上記ワイヤ基材１は、引抜き加工や超弾性処理等が施されることで、十分な弾性を有していることが望ましい。
【００４０】
上記ワイヤ１２は、上記ワイヤ基材１の表面を、上記下地層２および表皮層３でコーティングすることにより容易に得ることができる。
【００４１】
歯科矯正用のワイヤに必要な特性としては、（１）色調が人間の歯の色に近いこと、（２）ワイヤとブラケットとの間の摩擦係数が小さく、矯正効果が高いこと、（３）耐久性があること等が挙げられ、特に、上記（１）としては、個人の歯の色に合わせて色調が調整できることが望まれる。また、上記（３）としては、第一に、表面が硬くて耐久性があること、第二に、矯正作業中にワイヤを曲げても、ワイヤ基材上にコーティングされた被膜が割れたり剥離したりしないこと、第三に、長期間口腔内に配しても上記被膜が摩耗・剥離しないこと等が望まれる。
【００４２】
本実施の形態にかかる上記ワイヤ１２は、上記ワイヤ基材１上に、従来の単層コーティングではなく、異なる特性を有するコーティング材料を用いて二度コーティングを行い、上記ワイヤ基材１上に、異なる機能を有する二層の機能層を設けて各々の層に、歯科用品に必要な機能を分担させることで、従来、互いに両立させることができなかった天然歯に対する擬似特性（色調調整能）と、高い矯正効果（低摩擦係数）および耐久性とを共に満足させることが可能となっている。
【００４３】
本実施の形態において、上記下地層２は、上記ワイヤ基材１の色を遮蔽し、所望の色を呈する呈色層（下地層、遮蔽層）であり、上記ワイヤ１２を天然歯に似せるべく、上記ワイヤ１２の色調を調整する色調調整層として機能する。
【００４４】
上記下地層２は、上記表皮層３を通して視認される色が天然歯に近い色となるように、それ自身、天然歯に似せた色を呈していてもよいし、上記表皮層３との組み合わせにより天然歯に近い色を呈するものであってもよい。なお、上記下地層２は、上記ワイヤ１２の審美性を高めるべく、上記ワイヤ基材１の色を完全に遮蔽することが望ましいが、上記目的を阻害しない範囲内で上記ワイヤ基材１の色を視認し得るものであっても構わない。
【００４５】
本実施の形態によれば、上記下地層２が上記ワイヤ基材１の色を遮蔽することで、金属製のワイヤ基材１の色を人間の歯の色に近い白色にすることができ、審美性の高いワイヤ１２を提供することができる。
【００４６】
上記下地層２としては、上記表皮層３の色にもよるが、白色系もしくは黄色系の材料を使用することが望ましく、透視により最終的に視認される色の調整がより容易であることから、白色系の材料を使用することがより望ましく、それ自身、天然歯に近い色、さらには天然歯の色を呈していることが特に好ましい。また、上記下地層２は、上記ワイヤ基材１との密着性に優れていることが望ましい。
【００４７】
上記下地層２の材料としては、具体的には、例えば、銀（Ａｇ）、アルミニウム（Ａｌ）、白金（Ｐｔ）、ニッケル（Ｎｉ）等の白色系金属、あるいは、ステンレス鋼、Ａｇ−Ｔｉ合金、Ａｇ−Ｎｉ合金等、上記白色系金属に別の元素を添加した合金が挙げられる。
【００４８】
上記例示の材料のなかでも、Ａｇは、白色であり、かつ延性に富み、医療用としても高い安全性を有すると共に、前記ワイヤ基材１との密着性に非常に優れている。このため、上記下地層２の材料としては、上記例示の材料のなかでも、Ａｇ、並びに、Ａｇを含む合金（つまり、Ａｇに、Ｔｉ等の別の金属を添加してなる合金）が好ましく、Ａｇ−Ｔｉ合金、Ａｇ−Ｎｉ合金がより好ましく、Ａｇ−Ｔｉ合金が特に好適である。
【００４９】
上記下地層２に使用される金属は、延性に富み、例えば奥歯の矯正時等に、上記ワイヤ１２を折り曲げても割れたり剥離したりしないものが好適であり、上記ワイヤ１２を完全に折り曲げても割れたり剥離したりしないものが特に好適である。ワイヤ１２を完全に折り曲げたときの曲率半径はワイヤ１２の厚さにほぼ等しくなる。よって、言い換えれば、上記下地層２に使用される金属は、上記下地層１２の割れや剥離が生じる曲げ曲率半径ができるだけ小さいことが好ましく、上記ワイヤ１２を、その曲率半径がワイヤ１２の厚さと等しくなるまで曲げても割れたり剥離したりしないものが特に好適である。なお、曲率半径が大きいほど湾曲が穏やかであることを示す。例えば、後述する具体例においては、上記ワイヤ１２を、曲率半径０．４ｍｍに曲げても割れたり剥離したりしないものが特に好適である。但し、実使用を考えれば、上記下地層２は、上記ワイヤ１２を、曲率半径１．５ｍｍに曲げても割れたり剥離したりしないことが望ましく、曲率半径１ｍｍに曲げても割れたり剥離したりしないことがより望ましい。
【００５０】
また、上記下地層２の層厚（膜厚）は、上記下地層２を形成するためのコーティング薄膜材料の種類にもよるが、３μｍ以上であることが、剥離し難いことから好ましく、Ａｇの場合で５μｍ〜９μｍの範囲内、Ａｇ−１重量％Ｔｉ合金（以下、「Ａｇ＋１％Ｔｉ」と記す場合もある）の場合で３μｍ〜５μｍの範囲内であることがより好ましい。
【００５１】
本実施の形態において、上記表皮層３は、最外層として、上記下地層３を被覆し、保護する保護層であり、耐久性、耐磨耗性、耐食性等の物性に優れ、上記歯科用品として本実施の形態に示すように歯科矯正具を製造する場合においては、摩擦係数が小さく、矯正効果が高いことが望ましい。
【００５２】
また、本実施の形態では、前記したように、自然歯の色調に似せるためにワイヤ基材１を遮蔽し、所望の色調を呈する呈色層としての下地層２を、上記表皮層３とは別に設けたことから、上記表皮層３は、呈色層並びに色調調整層としての上記下地層２を透視（つまり、上記下地層２の色を透視）することができるように、透明または半透明であることが必要である。
【００５３】
すなわち、本実施の形態では、上記表皮層３に、歯科用品に要求される各種物性のうち、最外層（表面層）に必要とされる物性を負わせると共に、上記表皮層３に不足している、ワイヤ基材１に対する遮蔽能および所望の呈色を可能とする呈色能を含めた色調調整機能（天然歯の色に対する擬似特性）、特に上記遮蔽能、呈色能を上記下地層２により補うために、上記表皮層３に、下地層２よりも摩擦係数が小さく透明度が高い材料を使用している。すなわち、上記表皮層３は、摩擦係数調整層としての機能も兼ねている。逆に言えば、上記下地層２に足りない物性を上記表皮層３で補っている。
【００５４】
上記表皮層３の材料としては、透明あるいは半透明な非晶質セラミックス等が挙げられる。より具体的には、例えば、酸化アルミニウム（アルミナ）や酸化チタン（チタニア）等が挙げられる。非晶質セラミックスは、硬質で耐磨耗性を有することから、上記下地層２の保護膜として好適である。なお、本発明においては、上記ワイヤ１２は歯科用品として口腔内にて使用されることから、人体に悪影響を及ぼさない材料を選択して使用することが好ましいことは言うまでもないことである。
【００５５】
そして、上記例示の材料に示すように酸化物で非晶質構造を有するセラミックスのなかでも、チタニア（ＴｉＯ２）、アルミナ（Ａｌ２Ｏ３）は、硬くて摩擦係数が小さく、歯科矯正硬化が高いと共に、透明であることから好ましい。
【００５６】
また、ＴｉＯ２は、光触媒反応による防汚・殺菌効果があり、矯正期間中、歯ブラシ等で掃除できない上記歯科矯正具１１近傍における隙間の防汚・殺菌効果を得ることができることから、口内の衛生保持に得に有効である。
【００５７】
また、Ａｌ２Ｏ３は、下地層２との密着性に優れ、剥離し難いことから好ましい。
【００５８】
通常の焼結アルミナは、陶磁器に見られるようにそのままで白色であるが、脆い。一方、例えばスパッタ法で成膜される酸化物系セラミックスは、非晶質で透明であり、靭性に富む。このため、大きな曲げを受けても割れることがない。
【００５９】
前記したように、表皮層３は、下地層２の色調を保持するために透明または半透明であることが必要であると同時に、ブラッシングによる摩耗を防ぐために硬いことが必要であり、また、歯科矯正具に使用する場合には摩擦係数が低いことが必要である。
【００６０】
上記したようにＡｌ２Ｏ３、ＴｉＯ２等の酸化物で非晶質構造を有するセラミックス、特に、スパッタにより作成した酸化物系セラミックスは、色調を変えないで下地保護の役割を果たすと同時に、摩擦係数が小さく、耐摩耗性、耐食性に富んでいる。
【００６１】
上記ワイヤ１２における表皮層３に上記した非晶質セラミックスを用いた場合、例えば、代表的なブラケット材料であるステンレス鋼との静摩擦係数は、ステンレス鋼とアルミナ薄膜との組み合わせで０．２６であり、従来のステンレス鋼とステンレス鋼（ワイヤ）との摩擦係数０．３４よりもかなり小さいので、審美性には劣るが矯正効果が高いとされる金属製ブラケットと金属製ワイヤとの組み合わせよりも、矯正効果が大きい優れた組み合わせである。
【００６２】
上記摩擦係数は、小さければ小さいほどよく、審美性と低摩擦係数とを兼ね備えた歯科矯正具１１を提供するために、ワイヤ１２とブラケット１３との摩擦係数は、従来よりも摩擦係数を増大させることなく審美性を向上させる上で、従来と同等以下であることが好ましい。具体的には、上記摩擦係数は、０．３４以下であることが好ましく、０．３以下であることがより好ましく、０．２以下であることがより一層好ましい。本実施の形態によれば、上述したように、摩擦係数を増大させないのみならず摩擦係数を従来よりも低減させることができると共に、従来よりも審美性が向上された歯科矯正具１１を提供することができる。
【００６３】
上記表皮層３の層厚（膜厚）は、上記下地層２を被覆しかつ上記下地層２を透視可能であれば特に限定されるものではなく、例えば、その膜厚をもって、当該表皮層３を通して視認される色が天然歯に近い色となるように色調を微調整するために種々変更することが可能であるが、上記表皮層３を形成するためのコーティング薄膜材料の種類や下地膜２との組み合わせ等によっては、当該表皮層３の膜厚が厚くなり過ぎると当該表皮層３が自然に剥離してしまう場合がある。このため、上記表皮層３の膜厚は、上記剥離が生じない範囲内で形成されることが好ましく、例えば、Ａｌ２Ｏ３で１μｍ〜２μｍの範囲内であることが好ましい。
【００６４】
次に、上記下地層２および表皮層３の作製方法について以下に説明する。
【００６５】
上記下地層２は、必要に応じて研磨処理等の下地処理が施されたワイヤ基材１上に、該下地層２の材料をコーティングすることにより容易に得ることができる。
【００６６】
また、上記表皮層３は、上記下地層２上に上記表皮層３の材料をコーティングすることにより容易に得ることができる。
【００６７】
上記コーティング方法としては、例えば、前記したようにスパッタを用いることができる。上記コーティング方法としてスパッタを使用する場合、上記下地層２にＡｇを使用する場合には通常の直流二極スパッタもしくは高周波スパッタによりスパッタコーティングすることができるが、合金をスパッタコーティングする場合、上記下地層２とワイヤ基材１との密着性が低下する場合には、バイアス電圧を印加してスパッタを行うことで基材側に制御した電位を与えて基材へのイオン衝撃等を制御しながらスパッタを行うバイアススパッタを用いることが望ましい。
【００６８】
上記表皮層３を通して視認される上記ワイヤ１２の色調は、上記下地層２および表皮層３に使用されるコーティング材料の色、すなわち、例えば素材金属特有の色のみならず、これら各層の膜厚や、表面の凹凸による光の反射によっても異なり、同じスパッタ法でも合金元素の量によって異なり、同じ合金でもバイアス電圧により異なる。すなわち、例えば前記下地層２の色は、材料（素材）本来の色に加えて、膜厚や、表面の微細形状と光の吸収・反射等により、人間の歯に近い白色となるように調整することができる。
【００６９】
例えば反応性スパッタ等により上記表皮層３にＴｉＯ２薄膜をスパッタコーティングする場合、上記ＴｉＯ２薄膜やＡｌ２Ｏ３薄膜の膜厚を厚くすると、膜厚に応じて、僅かに黄色に着色されたり、透明から乳白色に変化したりする。このため、上記ワイヤ１２は、これらＴｉＯ２薄膜やＡｌ２Ｏ３薄膜の膜厚が厚いほど、濃い色調になる。よって、本実施の形態によれば、例えば上記表皮層３の膜厚を変更することで、上記表皮層３を通して視認される上記ワイヤ１２の色調を容易に変更することができる。
【００７０】
なお、前記したように、上記表皮層３の膜厚は、上記表皮層３を通して視認される上記ワイヤ１２の色調が所望の色調となるように、上記表皮層３の自然剥離が生じない範囲内で適宜設定すればよく、特に限定されるものではない。
【００７１】
また、上記表皮層３を通して視認される上記ワイヤ１２の色調は、上記下地層２に合金を混ぜて着色することにより調整することもできる。
【００７２】
このように、本実施の形態によれば、上記表皮層３に上記ＴｉＯ２やＡｌ２Ｏ３を使用することで、上記下地層２との組み合わせにより、自然歯に極めて近い色のワイヤ１２を得ることができる。
【００７３】
また、本実施の形態によれば、バイアススパッタを行うことで、表面性状、具体的には、各層の表面の凹凸を変化させることができる。より具体的には、本実施の形態によれば、バイアススパッタを行うことで、得られる層の表面を平滑化することができると共に、該層に光沢を付与することができる。このため、本実施の形態によれば、例えば上記下地層２の形成にスパッタバイアスを使用することで、上記下地層２の色調を、上記下地層２に使用されるコーティング材料（下地金属）の合金成分と、バイアスの印加電圧（表面の凹凸による光の反射の違い）とにより調整すると同時に、バイアスの印加により、上記下地層２とワイヤ基材１との密着性（接着性）を増加させることができる。
【００７４】
また、上記下地層２および表皮層３は、表面に研磨加工等を行うことによっても、その表面の微細形状と光の吸収・反射等を調整して色調調整を行うことが可能である。
【００７５】
また、上記ワイヤ基材１表面に研磨加工等を行うことで、上記ワイヤ基材１と下地層２との密着性を高めることもできる。
【００７６】
上記下地層２および表皮層３は、自然歯に違い色調となるように、上記下地層２および表皮層３を構成する各薄膜材料を適宜組み合わせて使用される。この場合、各々の層は、各々の層が有する機能を阻害しないように設けられていることが望ましい。
【００７７】
本実施の形態に示すように、上記下地層２がワイヤ基材１等の基材上に積層される場合、上記下地層２の機能としては、前記したように、遮蔽・呈色、色調調整に加えて、基材との接着性能、すなわち、上記ワイヤ基材１に強固に接着し、矯正作業中に上記ワイヤ１２を曲げても上記下地層２が剥離しないことが要求される。
【００７８】
上記下地層２と表皮層３との好適な組み合わせ（以下、下地層２／表皮層３にて記す）としては、例えば、Ａｌ（ターゲットＡｌ、スパッタガスＡｒ、白色）／Ａｌ２Ｏ３（ターゲットＡｌ、スパッタガスＯ２、透明）；Ａｇ（ターゲットＡｇ、スパッタガスＡｒ、白色）／ＴｉＯ２（ターゲットＴｉ、スパッタガスＯ２、黄色）；Ａｇ−Ｔｉ合金（ターゲットＡｇＴｉ、スパッタガスＡｒ、バイアス（白）〜バイアス停止（乳白色））／Ａｌ２Ｏ３（ターゲットＡｌ、スパッタガスＯ２ガス、乳白色）等が挙げられるが、上記組み合わせは一例に過ぎず、上記組み合わせのみに限定されるものではない。
【００７９】
以下に、各薄膜の製膜条件、並びに、コーティング方法と、上述した機能を得るための上記下地層２および表皮層３の各種物性との関係について具体的に説明する。
【００８０】
なお、以下の具体例においては、各薄膜のコーティングに、高周波マグネトロンスパッタ装置を使用した。また、以下の具体例において使用する各試料の基材には、ワイヤ基材（密着性評価）として、Ｃｏ−Ｃｒ合金からなる０．４ｍｍ×０．５ｍｍ×３０ｍｍのワイヤを使用し、板状基材（色調比較）として、２０ｍｍ×１０ｍｍ×１ｍｍのステンレス板「ＳＵＳ３０４」を使用した。なお、上記ステンレス板には、表面粗さの異なる２種類のステンレス板を使用した。一つは研磨処理のまま（未処理）であり、もう一つはサンドショットブラストを行い、表面を粗くしたものである。また、薄膜のオリジナルの色は、ガラス基材を使用して確認した。ガラス基材には、２０ｍｍ×２６ｍｍ×１．５ｍｍのソーダガラスを使用した。また、全ての基材は、実験前にアセトン中で、１０分間超音波洗浄を行った。
【００８１】
また、各薄膜の膜厚、密着性、色調は、以下の方法により評価（測定）した。なお、各薄膜の密着性は、以下の曲げ試験、腐食試験により評価した。
【００８２】
〔膜厚測定〕
薄膜の厚さは、上記ガラス基板に成膜部と非成膜部との段差を設け、これを、株式会社ミツトヨ製の触針式表面粗さ計「ＳＪ−２０１Ｐ」（商品名）で計測することにより求めた。
【００８３】
〔曲げ試験〕
上記ワイヤ基材に薄膜コーティングを施した後、得られたワイヤを簡易曲げ治具に挟み、ネジを回してワイヤを曲げ、島津理化機器株式会社製の実体顕微鏡「ＳＴＺ−４０ＴＢＩＴａ」（商品名）で薄膜を観察し、その表面と側面の写真を撮影して薄膜に割れ・剥離が生じた時点のワイヤの曲率半径を密着性の評価値として求めた。
【００８４】
〔腐食試験（剥離特性）〕
上記ワイヤ基材に薄膜コーティングを施した後、得られたワイヤを上記曲げ試験に使用した簡易曲げ治具により所定の曲げ半径に屈曲させてその両端を固定することにより、その曲げ曲率半径（ｍｍ）を変化させて薄膜ワイヤ試験片を得た。次いで、この薄膜ワイヤ試験片を、曲げたまま、３％ＮａＣｌ水溶液中に浸漬し、所定の時間毎に上記薄膜ワイヤ試験片の表面を観察し、割れや剥離の有無を調べることにより、割れ・剥離が発生する時間を調べた。
【００８５】
〔色調〕
作製した薄膜の色調は、歯の色調見本である歯科用標準色サンプル（ＶＩＴＡ会社製ビタパンクラシカルシェードガイド）と比較することにより確認した。なお、薄膜のオリジナルの色は、前記ガラス基材への薄膜コーティングを行って確認した。
【００８６】
まず、上記下地層２にＡｇ薄膜を使用し、上記表皮層３にＴｉＯ２薄膜を使用した場合を例に挙げて、各薄膜の製膜条件、並びに、コーティング方法と、上述した機能を得るための上記下地層２および表皮層３の各種物性との関係について具体的に説明する。
【００８７】
〔Ａｇ薄膜の形成〕
Ａｇ薄膜は、前記基材上に、Ａｇ（９９．９８％）をターゲット（金属ターゲット）に使用してスパッタもしくはバイアススパッタを行って直接、Ａｇをコーティングすることにより形成した。上記ノーマルスパッタおよびバイアススパッタに使用した条件は、ターゲットＡｇ、スパッタガスＡｒ（９９．９９９％）、スパッタ真空度４×１０−３Ｔｏｒｒ（≒０．５Ｐａ）、高周波出力３００Ｗ、スパッタ時間３〜１０分間、到達真空度１×１０−６Ｔｏｒｒ（≒１．３×１０−４Ｐａ、２時間）とした。
【００８８】
また、上記スパッタおよびバイアススパッタを行うに際しては、基材表面の清浄化のため、真空室を２×１０−５Ｔｏｒｒ（≒２．６×１０−３Ｐａ）にまで排気してからＡｒガス（純度９９．９９９％）を導入し、試料表面を１０分間スパッタエッチングした後、ターゲット表面をプレスパッタにより清浄化し、スパッタを開始した。
【００８９】
ここで、本願発明者等は、通常のスパッタ（以下、ノーマルスパッタと記す）により形成したＡｇ薄膜の形成時間と膜厚との関係について検討した。この結果、本願発明者等は、スパッタ出力のパワーの増加にしたがって薄膜の形成速度が速くなることを見出すと共に、スパッタ出力を２００Ｗから３００Ｗに上げると、薄膜の形成速度が大幅に向上するが、スパッタ出力を３００Ｗから４００Ｗに上げても向上の割合が小さく、スパッタ出力が３００ＷのときがＡｇ薄膜の形成効率が高いことを見出した。
【００９０】
〔下地処理によるＡｇ膜の密着性の比較〕
また、薄膜の密着性に及ぼす基材表面粗さの影響を調べるために、エメリペーパーで基材表面を磨き、株式会社ミツトヨ製の触針式表面粗さ計「ＳＪ−２０１Ｐ」（商品名）を使用して基材の表面粗さを測定した。基材には、前記ワイヤ基材を使用した。この結果を表１に示す。
【００９１】
【表１】
2005323694.tif 000003
【００９２】
表１に示すように、研磨しない市販のワイヤ基材の表面粗さは、１００＃または５００＃のエメリペーパーで磨いた試料の中間の粗さであった。
【００９３】
〔曲げ曲率半径に及ぼす基材表面粗さおよび膜厚の影響〕
Ａｇ薄膜に亀裂が発生するときのワイヤの曲げ曲率半径（ｍｍ）とワイヤ基材の表面粗さおよび膜厚（μｍ）との関係を調べた。Ａｇ薄膜は、スパッタ出力３００Ｗ、スパッタ時間５分間（膜厚２．５μｍ）および１０分間（膜厚６μｍ）にて各々作製した。この結果を表２および図３に示す。
【００９４】
【表２】
2005323694.tif 000004
【００９５】
表２および図３に示す結果から、膜厚に拘らず、割れ発生時の曲げ曲率半径は、バフ研磨したものが最も小さく、平滑な表面ほどＡｇ膜が割れ難いことが判る。また、同じ表面粗さのワイヤ基材でも、Ａｇ薄膜が厚い方が、亀裂裂発生時の曲げ曲率半径が小さいことが判る。さらに、Ａｇ薄膜がある一定の膜厚（約６μｍ）の膜厚に達すると、下地処理に拘らず、割れ発生時の曲げ曲率半径がほぼ一定になることが判る。
【００９６】
〔割れ発生時の曲げ曲率半径に及ぼすスパッタ出力パワーおよび膜厚の影響〕
高周波スパッタ法を用いて、スパッタ出力が２００Ｗ、３００Ｗ、４００Ｗの各々の場合において、スパッタ時間を５分間、１０分間、１５分間と変化させてワイヤ基材に各々異なる膜厚（ｍｍ）のＡｇ膜をコーティングし、曲げ試験によって、割れ発生時の曲げ曲率半径（ｍｍ）とスパッタ出力のパワー（Ｗ）および膜厚（μｍ）との関係を調べた。この結果を表３および図４に示す。
【００９７】
【表３】
2005323694.tif 000005
【００９８】
表３および図４に示す結果から、Ａｇ膜の膜厚が３μｍ以下の場合、割れ発生時の曲げ曲率半径はスパッタ出力が４００Ｗの場合が最も小さく、Ａｇ膜の膜厚が比較的薄い場合（膜厚３μｍ以下）にはスパッタ出力を大きくして薄膜の形成速度を速くすることが望ましいが、上記膜厚が比較的厚い場合（膜厚５μｍ〜９μｍ）には、割れ発生時の曲率半径は出力にあまり依存せず、安定した製品を得ることができることが判る。また、前記したＡｇ膜の形成速度に及ぼす出力の影響と上記した割れ発生時の曲げ曲率半径に及ぼす出力および膜厚の影響とから、３００Ｗ、１０分間の成膜プロセスが最適であることが判った。
【００９９】
〔Ａｇ薄膜の３％ＮａＣｌ水溶液中での剥離特性〕
高周波スパッタ法によりワイヤ基材にＡｇをコーティングしてなるＡｇ薄膜ワイヤ試験片（膜厚５μｍ）を用いて前記腐食試験を行った。
【０１００】
図５に、高周波スパッタ法によりワイヤにコーティングしたＡｇ薄膜の３％ＮａＣｌ水溶液中の保持時間と、割れ・剥離発生歪みおよび曲率半径との関係を示す。図５に示すように、曲率半径が１ｍｍ以上であれば、曲げ曲率半径（ｍｍ）を変化させたＡｇ薄膜ワイヤ試験片を上記３％ＮａＣｌ水溶液中に２０００時間以上経過しても、割れ・剥離は生じなかった。
【０１０１】
しかしながら、Ａｇ薄膜は白色であり、基材の色を遮蔽することはできるものの、そのままでは人間の歯の色とは異なり、審美性に劣る。さらに、上記Ａｇ薄膜をコーティングしてなるワイヤを歯科矯正用のワイヤとして使用するためには、その表面が硬く、また、摩擦係数が小さいことが必要である。
【０１０２】
本願発明者等が鋭意検討した結果、上記白色のＡｇ薄膜の上に、例えばＴｉＯ２薄膜をコーティングすることで、薄膜の色がやや黄色になり、人間の歯の色に近くなると共に、上記ＴｉＯ２薄膜の厚さを種々変更するだけで、上記ワイヤ１２を、人間の歯の色に近い様々な乳白色に調整することができ、前記した各種物性を満足するワイヤ１２を得ることができることが判った。
【０１０３】
しかしながら、ノーマルスパッタにより上記白色Ａｇ薄膜の上に、例えばＴｉＯ２薄膜を直接スパッタコーティングすると、上記ワイヤ基材上に単層のＡｇ薄膜を形成した場合よりも大きい曲率半径で割れが生じ易くなる。この傾向は、ＴｉＯ２膜が厚くなる程、顕著なものとなるとなると共に、Ａｇ薄膜とＴｉＯ２薄膜との界面では剥離は生じないものの、Ａｇ薄膜が、ワイヤ基材の界面から剥離する場合がある。
【０１０４】
しかしながら、上記ワイヤ基材に、前記したように下地処理を施すか、あるいは、スパッタコーティングに際し、バイアス電圧負荷をかけることで、上記ワイヤ基材とＡｇとの密着性、ひいてはＡｇ／ＴｉＯ２二層薄膜全体の密着性が改善される。
【０１０５】
先ず、ワイヤ基板とＡｇ薄膜との密着性について、ノーマルスパッタ（すなわちバイアスなし）を行った場合と、バイアススパッタを行った場合とを比較する。
【０１０６】
〔バイアススパッタによるＡｇ薄膜の曲げ試験〕
バイアススパッタ法によりワイヤ基材にＡｇをコーティングしてなるＡｇ薄膜ワイヤ試験片におけるＡｇ薄膜の密着性に及ぼすバイアス電圧の影響を前記曲げ試験により調べた。作製したＡｇ薄膜の厚さは各々５μｍ〜６μｍとした。上記バイアススパッタによるＡｇ薄膜の曲げ試験結果を表４に示す。なお、表４中、下線はＡｇ薄膜が割れたことを示す。
【０１０７】
【表４】
2005323694.tif 000006
【０１０８】
表４に示す結果から、バイアス電圧を加えると、ワイヤ基材に対するＡｇ薄膜の密着性が大きくなることが判る。また、バイアス電圧が２００Ｖ以上になると、曲率半径０．３ｍｍでもＡｇ薄膜に割れが起こらないことが判った。なお、上記測定においては、何れも、曲げにより亀裂が発生してもＡｇ薄膜が剥離することはなかった。
【０１０９】
次に、上記と同様のワイヤ基材に２００Ｖのバイアス直流電圧を加え、スパッタ時間を変化させたときのＡｇ薄膜ワイヤ試験片におけるＡｇ薄膜の密着性に及ぼす膜厚の影響を調べた。このときの上記バイアススパッタによるＡｇ薄膜の曲げ試験結果を表５に示す。なお、下記表５においても、下線はＡｇ薄膜が割れたことを示す。
【０１１０】
【表５】
2005323694.tif 000007
【０１１１】
表５に示すように、スパッタ時間が１分間の場合にはＡｇ薄膜が割れてワイヤ基材表面から剥離するが、３分間以上のスパッタを行うことで、Ａｇ薄膜の割れを防止することができることが判る。
【０１１２】
〔バイアススパッタしたＡｇ薄膜の表面形態と超微小硬さ〕
バイアススパッタしたＡｇ薄膜について光学顕微鏡でその表面を観察すると共に、超微小硬度計で表面硬さの測定を行い、バイアススパッタしない薄膜と比較した。この結果、バイアススパッタしたＡｇ薄膜の方が、バイアスなしの場合よりもその表面が平らになることが判った。また、Ａｇ薄膜の表面の硬さは、バイアススパッタを行った場合がＨＵＴ[６８]１３０〜１６０、バイアスなしの場合がＨＵＴ[６８]１１０〜１２０と、バイアススパッタを行った場合の方が、硬度が高くなることが判った。
【０１１３】
以上のことから、バイアススパッタを行うことで、Ａｇ薄膜の密着性、表面粗さおよび表面の硬さを改善することができることが判った。
【０１１４】
また、以上のことから、バイアススパッタは、Ａｇ薄膜の密着性の改善に非常に有効であることが判る。本願発明者等の測定によれば、２００ＶのＤＣバイアス電圧でバイアススパッタしたＡｇ薄膜は、スパッタ時間１分間で曲げ曲率半径が約０．６ｍｍ、スパッタ時間３分間以上で曲げ曲率半径が約０．３ｍｍまで割れたり剥離したりすることがなかった。
【０１１５】
そこで、次に、ノーマルスパッタ（バイアスなし）およびバイアススパッタしたＡｇ薄膜にＴｉＯ２薄膜を形成（バイアスなし）したときの曲げ試験による二層薄膜の密着性を評価した結果を以下に示す。
【０１１６】
〔Ａｇ／ＴｉＯ２二層薄膜の作製〕
以下の測定に使用したＡｇ／ＴｉＯ２二層薄膜は、以下のようにして作製した。
【０１１７】
前記したワイヤ基材上にバイアスなしまたはバイアス有りの条件下でスパッタした前記白色Ａｇ薄膜の上に、純Ｔｉをターゲット（金属ターゲット）として、ＡｒとＯ２との混合ガスを用いてＴｉＯ２薄膜をスパッタコーティングした。上記ＴｉＯ２のスパッタにおけるスパッタガスの酸素分圧は２０％、スパッタ真空度０．５Ｐａ（４×１０−３Ｔｏｒｒ）、高周波出力３００Ｗ、スパッタ時間１〜４時間、到達真空度１．３×１０−４Ｐａ（１×１０−６Ｔｏｒｒ、２時間）とした。なお、上記Ａｇ薄膜の厚さは５μｍとした。
【０１１８】
ノーマルスパッタによりＡｇ膜に形成したＴｉＯ２薄膜の曲げ試験結果を表６に示す。また、バイアススパッタしたＡｇ膜に形成したＴｉＯ２薄膜の曲げ試験結果を表７に示す。さらに、表６および表７に示すＴｉＯ２薄膜のスパッタ時間と曲げ曲率半径との関係をまとめて図６に示す。なお、上記曲げ試験は、前記した方法を用いて行った。また、図６において、「△」はＡｇ膜が割れた場合を示す。
【０１１９】
【表６】
2005323694.tif 000008
【０１２０】
【表７】
2005323694.tif 000009
【０１２１】
表６、表７および図６から明らかなように、上記Ａｇ薄膜をノーマルスパッタにより形成した場合と比較して、上記Ａｇ薄膜をバイアススパッタにより形成した場合は、上記Ａｇ薄膜と基材との密着性が向上することから、Ａｇ／ＴｉＯ２二層薄膜全体の密着性が改善されることが判る。ＴｉＯ２のスパッタ時間が１時間の試料と２時間の試料とは、曲げ試験治具で、完全な折り曲げよりも小さく曲げても割れなかった。また、ＴｉＯ２のスパッタ時間が３時間の試料では３本のうち１本が割れ、ＴｉＯ２のスパッタ時間が４時間の試料では２本が割れたが、剥離は起きていないし、割れも短く、また、全てのバイアススパッタ試料で、バイアスなしの場合より、割れ発生時の曲げ曲率半径が小さくなった。
【０１２２】
〔Ａｇ／ＴｉＯ２二層薄膜試験片の３％ＮａＣｌ水溶液中での剥離挙動〕
下地のＡｇ薄膜をバイアスなしでスパッタした場合におけるＡｇ／ＴｉＯ２二層薄膜試験片の３％ＮａＣｌ水溶液中における剥離挙動を図７に示す。また、下地のＡｇ薄膜をバイアススパッタした場合におけるＡｇ／ＴｉＯ２二層薄膜試験片の３％ＮａＣｌ水溶液中における剥離挙動を図８に示す。図７および図８に示す結果から、下地のＡｇ薄膜をバイアススパッタすることにより、上記Ａｇ薄膜と基材との密着性、ひいては上記Ａｇ／ＴｉＯ２二層薄膜全体の密着性が改善されることが判る。
【０１２３】
以上のように、本実施の形態によれば、Ａｇ薄膜とワイヤ基材１との密着性を高めるためには、バイアススパッタ法が好適であることが判る。
【０１２４】
なお、上記した具体例においては、Ａｇ薄膜とワイヤ基材１との密着性を高めるために、Ａｇ薄膜をバイアススパッタにより形成する場合を例に挙げて説明したが、本発明はこれに限定されるものではなく、上記ワイヤ基材１上に、上記下地層２および表皮層３として、上記したようにＡｇ／ＴｉＯ２薄膜を設ける場合、Ａｇ薄膜の剥離強度改善、並びに、Ａｇ薄膜とＴｉＯ２薄膜の密着性を改善するために、図１３に示すように、上記下地層２と表皮層３との間に、中間層４として、例えば、下地層２のＡｇの白色を変化させないように、極めて薄い膜厚を有するチタンスパッタ薄膜を設ける構成としてもよい。
【０１２５】
Ａｇ薄膜上に直接ＴｉＯ２薄膜をスパッタコーティングする場合、ＴｉＯ２薄膜の形成のために、スパッタガスに酸素を混合させることで、下地層２となるＡｇ薄膜が酸化し、この結果、Ａｇ薄膜単層よりもＡｇ薄膜とワイヤ基材１との密着性が低下するものと考えられる。したがって、Ａｇ薄膜とＴｉＯ２薄膜との間に、Ａｒガス等の不活性ガスを使用し、酸素ガスを使用しないで薄膜コーティングを行うことで、上記Ａｇ薄膜がワイヤ基材１から剥離することを防止することができる。なお、上記Ａｇ薄膜とＴｉＯ２薄膜との間に中間層４を形成する場合、該中間層４としてＴｉ薄膜を形成する際には、該Ｔｉ薄膜の膜厚が厚くなると、上記ＴｉＯ２薄膜を透視して視認される色が変わることから、上記中間層４は、Ａｇ薄膜の酸化を防止することができると共に、下地のＡｇ薄膜の白色が保たれる程度に薄く形成されることが望ましい。また、Ａｇ薄膜上に上記中間層４を介してＴｉＯ２薄膜を形成する場合、上記Ａｇ薄膜の酸化を防止し、上記Ａｇ薄膜とワイヤ基材１との密着性をさらに高めるためには、例えば上記Ｔｉ原子を上記Ａｇ薄膜の側面に廻り込ませることで、上記Ａｇ薄膜の側面を、該Ａｇ薄膜の酸化から保護することが望ましい。
【０１２６】
但し、上記中間層４を形成する場合であっても、さらなる密着性の向上もしくは色調調整のために、上記下地層２をバイアススパッタにより形成したり、上記ワイヤ基材１に前記した下地処理を施したりしても構わない。
【０１２７】
以上のように、上記Ａｇ薄膜と上記ワイヤ基材１との密着性を増加させる方法としては、例えば、上記ワイヤ基材１の下地処理を行う、もしくは、上記Ａｇ薄膜の形成にバイアス電圧負荷をかける、あるいは、記下地層２と表皮層３との間に、中間層４を設ける等、種々の方法により、上記Ａｇ薄膜と上記ワイヤ基材１との密着性を向上させることができる。
【０１２８】
また、本実施の形態によれば、上記下地層２と表皮層３との組み合わせを変更することによっても、上記下地層２とワイヤ基材１との密着性、ひいては上記ワイヤ１２の耐久性を向上させることができる。
【０１２９】
例えば、Ａｇ薄膜に代えて、Ａｇ−Ｔｉ合金薄膜を使用し、ＴｉＯ２薄膜に代えてＡｌ２Ｏ３薄膜を使用することで、歯科用品に必要とされる前記特性により一層優れた歯科用品を得ることができる。
【０１３０】
〔Ａｇ−Ｔｉ合金薄膜の作製〕
Ａｇ−Ｔｉ二元合金におけるＴｉの固溶限は、室温で約１重量％である。以下の具体例においては、放電焼結法により、Ｔｉの含有量を、各々、１重量％、５重量％、１０重量％としたＡｇ−Ｔｉ合金ターゲットを作製し、スパッタ真空度４×１０−３Ｔｏｒｒ（≒０．５Ｐａ）、高周波出力３００Ｗ、スパッタ時間３分間〜６０分間、到達真空度１×１０−６Ｔｏｒｒ（≒１．３×１０−４Ｐａ、２時間）とした。
【０１３１】
〔Ａｇ−Ｔｉ合金薄膜の色と密着性〕
前記したワイヤ基板上に、上記の各ターゲットを用いたＡｇ−１０重量％Ｔｉ合金薄膜、Ａｇ−５重量％Ｔｉ合金薄膜、Ａｇ−１重量％Ｔｉ合金薄膜を各々コーティングしたときの、各試料の曲げ試験の結果と色調の測定結果とを表８にまとめて示す。なお、表８中、「○」は、前記した色調測定方法により測定した色調が、前記歯科用標準色サンプルの色の範囲内にあることを示し、「△」は、上記色調が前記歯科用標準色サンプルの色の範囲から少し外れることを示し、「×」は上記色調が前記歯科用標準色サンプルの色の範囲からかなり外れることを示す。また、前記した曲げ試験の結果、曲げ曲率半径が０．３ｍｍにおいても上記薄膜が割れたり剥離したりしない場合を「Ａ」、曲げ曲率半径０．３ｍｍまで曲げたときに薄膜の割れが観察されるものの剥離には至らない場合を「Ｂ」、曲げ曲率半径０．３ｍｍまで曲げたときに薄膜の剥離が観察される場合を「Ｃ」とした。
【０１３２】
【表８】
2005323694.tif 000010
【０１３３】
表８に示すように、上記Ａｇ−Ｔｉ合金薄膜におけるＴｉ含有量が１０重量％、５重量％の場合には薄膜の色が悪く、また、通常のノーマルスパッタでは密着性も悪い。これに対し、Ｔｉ含有量が１重量％の場合、ノーマルスパッタにより形成した薄膜の色は歯の色に非常に近いが、密着性は良くなかった。これに対して、バイアススパッタにより形成したＡｇ−Ｔｉ合金薄膜は、色が白くて歯の色とやや異なるが、曲げ試験の結果、曲げ曲率半径が０．３ｍｍまでは薄膜が割れたり剥離したりせず、密着性に優れている。そこで、薄膜の色と密着性とを両立させるためには、表８に示すように、例えば、先ず初めに５分間、バイアススパッタを行って上記Ａｇ−Ｔｉ合金薄膜とワイヤ基材との密着性を向上させた後、バイアス電圧を０にしてさらに５分間ノーマルスパッタを行って色の調整を行うことが望ましい。
【０１３４】
本願発明者等の検討によれば、上記Ａｇ−Ｔｉ合金薄膜の色は、バイアス電圧を変更することによって調整が可能である。また、上記Ａｇ−Ｔｉ合金薄膜の色は、Ｔｉ含有量によっても調整することができる。なお、表８にも示すように、Ａｇ−Ｔｉ合金薄膜のＴｉ含有量は、１重量％以下であることが好ましい。
【０１３５】
〔Ａｇ−１重量％Ｔｉ合金薄膜の表面状態の観察〕
電子線プローブマイクロアナライザ（ＥＰＭＡ）を用いてＡｇ−１重量％Ｔｉ合金薄膜の表面観察を行った。図１０（ａ）・（ｂ）は、ノーマルスパッタにより形成したＡｇ−１重量％Ｔｉ合金薄膜表面の状態を示す図であり、図１１（ａ）・（ｂ）は、バイアススパッタにより形成したＡｇ−１重量％Ｔｉ合金薄膜表面の状態を示す図である。なお、図１０（ａ）と図１０（ｂ）、図１１（ａ）と図１１（ｂ）とは、各々、上記表面の撮影倍率を変更している。
【０１３６】
図１０（ａ）・（ｂ）および図１１（ａ）・（ｂ）から判るように、バイアススパッタを行った場合、ノーマルスパッタを行った場合と比較して、薄膜の結晶粒が微細化し、ミクロ的な凹凸が増加している。よって、このような表面性状の変化が、バイアススパッタを行った場合とノーマルスパッタを行った場合とで色調が異なる原因と考えられる。
【０１３７】
なお、上記ＥＰＭＡによるＡｇ−１重量％Ｔｉ合金薄膜の断面の線分析結果を図１２に示す。これによれば、基材とＡｇ−１重量％Ｔｉ合金薄膜との間の拡散は殆ど見られず、剥離の原因となる脆い金属間化合物は形成されていなかった。
【０１３８】
以上のように、バイアススパッタを行うことで、Ａｇ薄膜と同様に、Ａｇ−Ｔｉ合金薄膜の密着性が改善される。また、Ａｇ−１重量％Ｔｉ合金薄膜の色は乳白色であり、人間の歯の色に近い。よって、バイアススパッタの途中で、バイアス電源を切ってスパッタを継続するか、もしくは、経時的にバイアス電圧を変更することによって密着性と審美性とを両立することができる。
【０１３９】
なお、上記バイアススパッタにおける電圧は、コーティングする薄膜材料の種類等に応じて適宜変更すればよく、特に限定されるものではないが、基材との密着性を高めると共に、審美性を向上させる上で、コーティング初期段階はバイアス電圧を比較的高く設定し、コーティング終了までの間に、段階的にもしくは経時的にバイアス電圧を低下させることがより望ましい。すなわち、上記下地層２は、コーティング初期段階（下地層２の形成工程前半）の方が、コーティング後期段階（下地層２の形成工程後半）よりも高いバイアス電圧にてバイアススパッタすることによりコーティングが行われることが望ましい。これにより、基材との接触面側と表皮層側、つまり、同一材料からなる層において下層部と上層部とで製膜状態（表面性状）が異なる下地層２を得ることができる。なお、上記バイアス電圧の変更（制御）は、上記ワイヤ１２の切断面や側面の性状等によって観察することができる。
【０１４０】
〔Ａｇ−Ｔｉ合金／Ａｌ２Ｏ３二層薄膜の作製〕
Ａｇ−１重量％Ｔｉ合金薄膜の色は人間の歯の色に近いが、薄膜自身は柔らかく、耐摩耗性が小さく、摩擦係数も高い。したがって、その表面にさらに硬質透明薄膜をコーティングする必要がある。しかしながら、Ａｇ−１重量％Ｔｉ合金薄膜上に、ＡｒとＯ２との混合ガスにより、Ｔｉをターゲットにして、反応性スパッタによりＴｉＯ２薄膜を直接コーティングすると、スパッタ中の変色や、割れが発生する曲げ曲率半径のばらつき等の問題が生じる。
【０１４１】
そこで、本具体例においては、Ａｒガスにより直接セラミックスターゲットをスパッタして、Ａｇ−１重量％Ｔｉ合金薄膜上に透明なセラミックス薄膜を形成する。本具体例では、Ａｌ２Ｏ３をターゲットに使用し、スパッタガスＡｒ（９９．９９９％）、スパッタ真空度４×１０−３Ｔｏｒｒ（≒０．５Ｐａ）、高周波出力３００Ｗ、スパッタ時間０．５〜２時間、到達真空度１×１０−６Ｔｏｒｒ（≒１．３×１０−４Ｐａ、２時間）により、Ａｇ−１重量％Ｔｉ合金薄膜上に、Ａｌ２Ｏ３を、保護膜（表皮層３）として直接コーティングした。
【０１４２】
〔Ａｇ−Ｔｉ合金／Ａｌ２Ｏ３二層薄膜の密着性〕
白いＡｇ−１重量％Ｔｉ合金薄膜（バイアススパッタ）と乳白色のＡｇ−１重量％Ｔｉ合金薄膜（前半：バイアススパッタ、後半：ノーマルスパッタ）とに、Ａｌ２Ｏ３薄膜を形成し、曲げ試験によりその密着性を評価した。この結果を表９に示す。
【０１４３】
【表９】
2005323694.tif 000011
【０１４４】
Ａｌ２Ｏ３薄膜は、スパッタ時間１時間では、曲げ試験で完全な折り曲げより小さく曲げても割れることがなかった。一方、スパッタ時間２時間では、膜厚が厚く、３本の試料のうち一本だけは割れたが、他の２本は割れなかった。また、Ａｌ２Ｏ３薄膜とＡｇ−１重量％Ｔｉ合金薄膜との密着性、並びに、Ａｇ−１重量％Ｔｉ合金薄膜と基板との密着性はともに大きかった。
【０１４５】
〔Ａｇ−Ｔｉ合金／Ａｌ２Ｏ３二層薄膜の色調〕
Ａｇ薄膜（白色）、白いＡｇ−１重量％Ｔｉ合金薄膜（バイアススパッタ）と乳白色のＡｇ−１重量％Ｔｉ合金薄膜（前半：バイアススパッタ、後半：ノーマルスパッタ）とに、Ａｌ２Ｏ３薄膜を、スパッタ時間３０分間、６０分間、１２０分間でコーティングしたときのＡｇＴｉ−Ａｌ２Ｏ３二層薄膜の色調を調べた。この結果を表１０に示す。なお、表１０においても、「○」は、前記した色調測定方法により測定した色調が、前記歯科用標準色サンプルの色の範囲内にあることを示し、「△」は、上記色調が前記歯科用標準色サンプルの色の範囲から少し外れることを示し、「×」は上記色調が前記歯科用標準色サンプルの色の範囲からかなり外れることを示す。
【０１４６】
【表１０】
2005323694.tif 000012
【０１４７】
Ａｇ薄膜にＡｌ２Ｏ３をコーティングしたときの色は、基本的に、下地のＡｇ薄膜の白色に近く、歯の色とは異なっていた。また、３０分間スパッタしたＡｌ２Ｏ３薄膜の膜厚は薄くて干渉光が見られた。
【０１４８】
また、乳白色のＡｇ−１重量％Ｔｉ合金薄膜（バイアススパッタ後ノーマルスパッタ）にＡｌ２Ｏ３薄膜をスパッタすると、スパッタ時間に拘らず乳白色がやや暗くなった。また、白いＡｇ−１重量％Ｔｉ合金薄膜にＡｌ２Ｏ３薄膜をコーティングすると、薄膜の色がやや黄色になり、歯の色に近い色が得られた。なお、Ａｌ２Ｏ３薄膜は透明であり、Ａｌ２Ｏ３薄膜の膜厚が変化しても、色はあまり変わらない。このように、Ａｌ２Ｏ３薄膜を通して見た下地層２としてのＡｇ−１重量％Ｔｉ合金薄膜の色が、Ａｌ２Ｏ３薄膜のコーティングによって変化した理由は定かではないが、下地層２としてのＡｇ−１重量％Ｔｉ合金薄膜の凹凸にＡｌ２Ｏ３が入り込んで光の反射に違いが生じたためであると考えられる。
【０１４９】
〔Ａｇ−Ｔｉ合金／Ａｌ２Ｏ３二層薄膜の密着性〕
本実施の形態によれば、前記したワイヤ基材上に、下地層２としてＡｇＴｉ合金をコーティングした後、該ＡｇＴｉ合金下地に、表皮層３としてＡｌ２Ｏ３をコーティングしたワイヤ（二層膜ワイヤ）を大気中で曲げたところ、曲率半径０．３５ｍｍ（実使用においてはこれほど厳しい曲げを行うことはない）でも割れや剥離が発生しなかった。
【０１５０】
〔ＡｇＴｉ／Ａｌ２Ｏ３二層薄膜の３％ＮａＣｌ水溶液における剥離寿命〕
また、Ａｇ−Ｔｉ合金薄膜をバイアススパッタにより形成した場合におけるＡｇ−Ｔｉ／Ａｌ２Ｏ３二層薄膜試験片の３％ＮａＣｌ水溶液中における剥離挙動を図９に示す。試料としてＡｇ−Ｔｉ合金／Ａｌ２Ｏ３二層薄膜試験片を使用した場合、曲率半径１．５ｍｍ以上では４５０時間経過しても割れが起こらず、このような厳しい腐食性環境でも耐久性があることが判る。なお、口内の腐食環境はこれほど厳しくないが、皮膚との接触、歯磨き時のブラシとの接触がある。しかしながら、Ａｇ−Ｔｉ合金／Ａｌ２Ｏ３二層薄膜を形成した歯科矯正具を使用した歯科臨床試験を行ったところ、１ヶ月間は上記薄膜が剥離することはなく、従来品の約３倍以上の耐久性があることが判った。なお、剥離が生じる界面は主に下地層２とワイヤ基材１との界面であり、表皮層３と下地層２との密着性は高い。
【０１５１】
また、図７〜図９から明らかなように、Ａｇ−Ｔｉ合金／Ａｌ２Ｏ３二層薄膜は、Ａｇ／ＴｉＯ２二層薄膜と比較して，３％ＮａＣｌ水溶液中における剥離寿命が長く、耐久性に優れていることが判る。
【０１５２】
以上のように、Ａｌ２Ｏ３薄膜は透明な膜であり、Ａｇ−Ｔｉ合金／Ａｌ２Ｏ３二層薄膜の色は、下地のＡｇ−Ｔｉ合金薄膜の色によって制御することができる。また、下地層２としてのＡｇ−Ｔｉ合金薄膜の色は、Ａｇ−ＴｉターゲットにおけるＴｉ含有量あるいはスパッタ時のバイアス電圧の大きさにより調整することができる。
【０１５３】
さらに、Ａｌ２Ｏ３薄膜の密着性は、２時間以下のスパッタで十分であり、また、Ａｇ−Ｔｉ合金／Ａｌ２Ｏ３二層薄膜の形成プロセスは単純であり、制御もし易いことから、自動化が容易であるという利点をも有している。
【０１５４】
なお、上記具体例においては、Ａｇ−１重量％Ｔｉ合金薄膜上に、ＴｉＯ２薄膜をコーティングする代わりにＡｌ２Ｏ３薄膜をコーティングする場合を例に挙げて説明したが、上記具体例はこれに限定されるものではなく、バイアススパッタや下地処理、中間層４の形成等を行うことで、Ａｇ−１重量％Ｔｉ合金薄膜上に、ＴｉＯ２薄膜を形成してもよい。
【０１５５】
以上のように、上記Ａｌ２Ｏ３、ＴｉＯ２は、それのみでは自然歯の色調に似せることはできないが、下地層２と組み合わせることで、自然歯の色調に似せることができ、さらに、上記表皮層３の膜厚調整による色調変化を利用して微細な色調整を行うこともできる。
【０１５６】
なお、本実施の形態では、上記コーティング層を二層もしくは三層にて形成する場合を例に挙げて説明したが、本発明はこれに限定されるものではなく、上記コーティング層は、各々の目的に応じて複数の層から形成されている構成とすればよい。また、本実施の形態では、上記下地層２および表皮層３がワイヤ基材１上に形成されている場合を例に挙げて説明したが、前記基材としては、ワイヤ基材に限定されるものではなく、用途に応じて種々の形状、材質の基材を使用することができる。また、上記基材は、その用途によっては必ずしも必要ではなく、上記下地層２が基材を兼ねる構成を有していてもよい。
【０１５７】
また、本実施の形態では、下地層２および表皮層３のコーティング方法として、例えばスパッタ、バイアススパッタを例に挙げて説明したが、本発明はこれに限定されるものではなく、従来公知の各種のコーティング方法を採用することができる。
【０１５８】
スパッタ、バイアススパッタ以外の上記下地層２のコーティング方法としては、具体的には、例えば、イオンプレーティング、蒸着等のＰＶＤ（物理蒸着）；ＣＶＤ（化学蒸着）；メッキ；等のコーティング方法が挙げられる。また、上記表皮層３のコーティング方法としては、例えば、ゾルゲル法、ＣＶＤ法等による透明酸化物のコーティング等、従来公知の各種コーティング方法を採用することができる。
【０１５９】
以上のように、本実施の形態によれば、前記多層コーティング皮膜により、従来の単層コーティングに比べ、審美性、矯正効果、耐久性が格段に優れ、白色で矯正効果が大きく、治療中にコーティング膜が剥離しない歯科矯正具を提供することができる。特に、歯並びの矯正は、歯磨きを容易にして歯周病を未然に防ぐ効果がある。また、高齢者においては、入れ歯ではなく、本人の歯で物を噛むことが思考力の減退を抑え、消化と健康保持に大きく寄与する。よって、本発明は、歯並びの矯正期間を短縮することに加え、審美的な側面から、歯並び矯正希望者の心理的抵抗を和らげるのに大きな効果を発揮することができる。
【０１６０】
なお、本実施の形態では、前記したように、本発明にかかる歯科用品として、歯科矯正具１１、特に、該歯科矯正具１１において、力学的あるいは化学的に最も厳しい条件にさらされるワイヤ１２を例に挙げて説明したが、上記ワイヤ１２のコーティングが完成すれば、加わる力が少ないブラケット１３や歯冠への応用は容易であることは明白である。
【０１６１】
上記歯科矯正具１１は、上記ワイヤ１２およびブラケット１３の両方が上記下地層２および表皮層３を備えることが望ましいが、例えばブラケット１３の大きさや形状等によっては、上記ワイヤ１２およびブラケット１３の何れか一方のみ、例えば少なくともワイヤ１２が、前記多層コーティング皮膜、すなわち、前記下地層２および表皮層３を備えている構成としてもよい。例えば、ブラケット１３は使用に際し、ワイヤ１２と比べて加わる力が少ないことから、上記ワイヤ１２とブラケット１３とが係合した状態におけるブラケット１３の露出面積が小さい場合等、ブラケット１３の大きさや形状、さらにはワイヤ１２との接触部（例えば前記凹部１４ａ）の材質や表面性状等によっては、ブラケット１３の露出部に対しては審美性を優先させ、ワイヤ１２によって摩擦係数を調整することも可能であり、ワイヤ１２のみが上記下地層２および表皮層３を備えている構成としても構わない。
【０１６２】
上記歯科矯正具１１は、少なくとも、上記ワイヤ１２とブラケット１３とが係合した状態における上記ワイヤ１２および／またはブラケット１３の露出部分に前記した多層コーティングが施されていることが望ましく、両者の接触部にも前記した多層コーティングが施されていることが、前記したように従来よりも摩擦係数を低減させ、歯科矯正効果を高める上でより好ましい。
【０１６３】
以上のように、本実施の形態にかかる前記多層コーティング皮膜を備えた歯科用品としては、審美性および耐久性に優れ、ワイヤ（直線状：断面矩形および円形，曲線状：超弾性合金ワイヤ）や、歯に直接接着してワイヤを固定するブラケットのみならず、差し歯や入れ歯等の擬似歯の材料や、歯冠（歯冠前面のコーティング）、歯科補綴物クラスプ等、各種歯科用品に好適に使用することができる。
【０１６４】
なお、本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６５】
本発明にかかる歯科用品は、歯科用品に要求される、審美性を満足させるための機能とその他の機能とを共に兼ね備えているので、ワイヤやブラケット等の歯科矯正具、差し歯や入れ歯等の擬似歯の材料、歯冠（歯冠前面のコーティング）、歯科補綴物クラスプ等の用途に好適に使用することができる。
【図面の簡単な説明】
【０１６６】
【図１】本発明の実施の一形態にかかる歯科矯正用のワイヤの構成を模式的に示す断面図である。
【図２】（ａ）は、本発明の実施の一形態にかかる歯科矯正具の概略構成を示す斜視図であり、（ｂ）は、（ａ）に示す歯科矯正具の要部の分解斜視図である。
【図３】Ａｇ薄膜に亀裂が発生するときのワイヤの曲げ曲率半径とワイヤ基材の表面粗さおよび膜厚との関係を示すグラフである。
【図４】曲げ試験によってＡｇ薄膜に割れが発生する時の曲げ曲率半径とスパッタ出力のパワーおよび膜厚との関係を示すグラフである。
【図５】高周波スパッタ法によりワイヤにコーティングしたＡｇ薄膜の３％ＮａＣｌ水溶液中の保持時間と、割れ・剥離発生歪みおよび曲率半径との関係を示すグラフである。
【図６】ノーマルスパッタまたはバイアススパッタしたＡｇ膜に形成したＴｉＯ２薄膜のスパッタ時間と曲げ曲率半径との関係を示すグラフである。
【図７】下地のＡｇ薄膜をバイアスなしでスパッタした場合におけるＡｇ／ＴｉＯ２二層薄膜試験片の３％ＮａＣｌ水溶液中の保持時間と、割れ・剥離発生歪みおよび曲率半径との関係を示すグラフである。
【図８】下地のＡｇ薄膜をバイアススパッタした場合におけるＡｇ／ＴｉＯ２二層薄膜試験片の３％ＮａＣｌ水溶液中の保持時間と、割れ・剥離発生歪みおよび曲率半径との関係を示すグラフである。
【図９】Ａｇ−Ｔｉ合金薄膜をバイアススパッタにより形成した場合におけるＡｇ−Ｔｉ／Ａｌ２Ｏ３二層薄膜試験片の３％ＮａＣｌ水溶液中の保持時間と、割れ・剥離発生歪みおよび曲率半径との関係を示すグラフである。
【図１０】（ａ）・（ｂ）は、ノーマルスパッタにより形成したＡｇ−１重量％Ｔｉ合金薄膜表面の状態を示す図である。
【図１１】（ａ）・（ｂ）は、バイアススパッタにより形成したＡｇ−１重量％Ｔｉ合金薄膜表面の状態を示す図である。
【図１２】電子線プローブマイクロアナライザによるＡｇ−１重量％Ｔｉ合金薄膜の断面の線分析結果を示す図である。
【図１３】本発明の実施の一形態にかかる他の歯科矯正用のワイヤの構成を模式的に示す断面図である。
【符号の説明】
【０１６７】
１    ワイヤ基材
２    下地層（第１の機能層）
３    表皮層（第２の機能層）
４    中間層
１１  歯科矯正具（歯科用品）
１２  ワイヤ（歯科用品）
１３  ブラケット（歯科用品）
１４  ワイヤ装着部
１４ａ  凹部
【図１】
2005323694.tif 000013
【図２】
2005323694.tif 000014
【図３】
2005323694.tif 000015
【図４】
2005323694.tif 000016
【図５】
2005323694.tif 000017
【図６】
2005323694.tif 000018
【図７】
2005323694.tif 000019
【図８】
2005323694.tif 000020
【図９】
2005323694.tif 000021
【図１０】
2005323694.tif 000022
【図１１】
2005323694.tif 000023
【図１２】
2005323694.tif 000024
【図１３】
2005323694.tif 000025